(57)【要約】シリコーン含有ポリエステルポリオールは、ジオール；少なくとも３つのヒドロキシル基を有するポリオール；２つのカルボン酸基を有する脂肪酸、またはその無水物もしくはエステルの二量体；ならびにシロキサン結合、およびヒドロキシル基、アミノ基、チオール基、カルボン酸基、無水物基、またはそれらの組合せから選択される少なくとも２つの反応性官能基を有するシリコーン成分を含む反応物から調製された反応生成物を含むことができる。指紋付着防止性ソフトタッチコーティングを調製するためのコーティング組成物は、シリコーン含有ポリエステルポリオール、およびシリコーン含有ポリエステルポリオールと反応性である架橋剤を含むことができる。【特許請求の範囲】
【請求項１】
ジオール；
少なくとも３つのヒドロキシル基を含むポリオール；
２つのカルボン酸基を含む脂肪酸、またはその無水物もしくはエステルの二量体；ならびに
シロキサン結合、およびヒドロキシル基、フェノール基、アミノ基、チオール基、カルボン酸基、無水物基、またはそれらの組合せから選択される少なくとも２つの反応性官能基を含むシリコーン成分
を含む反応物から調製された反応生成物を含む、シリコーン含有ポリエステルポリオール。
【請求項２】
前記反応物が、非二量体二酸、またはその無水物もしくはエステルをさらに含む、請求項１に記載のシリコーン含有ポリエステルポリオール。
【請求項３】
前記ジオールが、少なくとも２つの異なる脂肪族ジオールを含む、請求項１に記載のシリコーン含有ポリエステルポリオール。
【請求項４】
前記脂肪族ジオールのうちの少なくとも１つが、分岐ジオールである、請求項３に記載のシリコーン含有ポリエステルポリオール。
【請求項５】
２つのカルボン酸基を含む脂肪酸、またはその無水物もしくはエステルの前記二量体が脂肪族環を含み、前記脂肪族環がそれから伸長する少なくとも２つの直鎖または分岐炭素鎖を有する、請求項１に記載のシリコーン含有ポリエステルポリオール。
【請求項６】
前記非二量体二酸、またはその無水物もしくはエステルが、脂肪族非二量体二酸、またはその無水物もしくはエステルである、請求項２に記載のシリコーン含有ポリエステルポリオール。
【請求項７】
前記シリコーン成分が、６００ｇ／ｍｏｌ〜５，０００ｇ／ｍｏｌの範囲内の重量平均分子量を有する、請求項１に記載のシリコーン含有ポリエステルポリオール。
【請求項８】
前記シリコーン成分が、少なくとも２つのヒドロキシル基を含む、請求項１に記載のシリコーン含有ポリエステルポリオール。
【請求項９】
前記シリコーン成分が、化学構造（Ｉ）：
【化７】
2020513452.tif 000020
［式中、
ｎは、１〜５０の数であり、
各Ｒ１は、独立に、水素、メチル基、または中断するヘテロ原子、官能基もしくはそれらの組合せを必要に応じて含むアルキル基であり、
各Ｒ２は、中断するヘテロ原子、官能基またはそれらの組合せを必要に応じて含むアルキレン基であり、
ＸおよびＹは、独立に、ヒドロキシル基、フェノール基、アミノ基、チオール基、カルボン酸基、無水物基、またはそれらの組合せから選択される］
によって表される化合物である、請求項１に記載のシリコーン含有ポリエステルポリオール。
【請求項１０】
ＸおよびＹが、それぞれヒドロキシル基を含む、請求項９に記載のシリコーン含有ポリエステルポリオール。
【請求項１１】
（ａ）（ｉ）ジオール；
（ｉｉ）少なくとも３つのヒドロキシル基を含むポリオール；
（ｉｉｉ）２つのカルボン酸基を含む脂肪酸、またはその無水物もしくはエステルの二量体；ならびに
（ｉｖ）シロキサン結合、およびヒドロキシル基、フェノール基、アミノ基、チオール基、カルボン酸基、無水物基、またはそれらの組合せから選択される少なくとも２つの反応性官能基を含むシリコーン成分
を含む反応物から調製された反応生成物を含む、シリコーン含有ポリエステルポリオール、ならびに
（ｂ）（ａ）と反応性である架橋剤
を含む、コーティング組成物。
【請求項１２】
前記シリコーン含有ポリエステルポリオールを形成する前記反応物が、非二量体二酸、またはその無水物もしくはエステルをさらに含む、請求項１１に記載のコーティング組成物。
【請求項１３】
前記シリコーン含有ポリエステルポリオールを形成する前記ジオールが、少なくとも２つの異なる脂肪族ジオールを含む、請求項１１に記載のコーティング組成物。
【請求項１４】
前記シリコーン含有ポリエステルポリオールを形成する前記シリコーン成分が、少なくとも２つのヒドロキシル基を含む、請求項１１に記載のコーティング組成物。
【請求項１５】
前記シリコーン含有ポリエステルポリオールを形成する前記シリコーン成分が、化学構造（Ｉ）：
【化８】
2020513452.tif 000021
［式中、
ｎは、１〜５０の数であり、
各Ｒ１は、独立に、水素、メチル基、または中断するヘテロ原子、官能基もしくはそれらの組合せを必要に応じて含むアルキル基であり、
各Ｒ２は、中断するヘテロ原子、官能基またはそれらの組合せを必要に応じて含むアルキレン基であり、
ＸおよびＹは、独立に、ヒドロキシル基、フェノール基、アミノ基、チオール基、カルボン酸基、無水物基、またはそれらの組合せから選択される］
によって表される化合物である、請求項１１に記載のコーティング組成物。
【請求項１６】
ＸおよびＹが、それぞれヒドロキシル基を含む、請求項１５に記載のコーティング組成物。
【請求項１７】
艶消剤をさらに含む、請求項１１に記載のコーティング組成物。
【請求項１８】
非水性溶媒をさらに含む、請求項１１に記載のコーティング組成物。
【請求項１９】
前記シリコーン含有ポリエステルポリオールの第１または第２のシリコーン成分と同じまたは異なる第３のシリコーン成分をさらに含み、前記第３のシリコーン成分は前記架橋剤と反応性である、請求項１１に記載のコーティング組成物。
【請求項２０】
請求項１１に記載のコーティング組成物から形成されたコーティングで少なくとも部分的にコーティングされた、基材。
【請求項２１】
請求項１１に記載のコーティング組成物から形成されたコーティングで少なくとも部分的にコーティングされた表面を含む、電子デバイスまたは電子部品。
【発明の詳細な説明】
【技術分野】
【０００１】
関連出願の引用
本願は、２０１６年１２月２日に出願された米国仮出願第６２／４２９，２１１号の利益を主張する。この米国仮出願は、その全体が参照によって本明細書に組み込まれる。
【０００２】
発明の分野
本発明は、シリコーン含有ポリエステル、シリコーン含有ポリエステルを含有するコーティング組成物、コーティング組成物から形成されたコーティング、およびこのようなコーティングで少なくとも部分的にコーティングされた基材に関する。
【背景技術】
【０００３】
発明の背景
携帯電話、携帯用ノート型パソコン、ラップトップなどの消費者用電子デバイスに適用されるコーティングは、しばしば、ソフトなタッチ（soft  touch）またはフィール（feel）を有するように設計される。しかし、ソフトタッチコーティングは、しばしば、特に暗色デバイスで、低い指紋付着防止性を示す。消費者用電子デバイスに適しており、良好なソフトタッチ性ならびに良好な指紋付着防止性も提供するコーティングを開発するために、様々な試みが行われてきた。しかし、指紋付着防止性の改善には、しばしば、ソフトタッチ性の低下が伴う。したがって、良好な指紋付着防止性およびソフトタッチ性の組合せを示すコーティングを提供することが望ましい。
【発明の概要】
【課題を解決するための手段】
【０００４】
発明の要旨
本発明は、ジオール；少なくとも３つのヒドロキシル基を含むポリオール；２つのカルボン酸基を含む脂肪酸、またはその無水物もしくはエステルの二量体；ならびにシロキサン結合、およびヒドロキシル基、フェノール基、アミノ基、チオール基、カルボン酸基、無水物基、またはそれらの組合せから選択される少なくとも２つの反応性官能基を含むシリコーン成分を含む反応物から調製された反応生成物を含む、シリコーン含有ポリエステルポリオールを対象とする。
【０００５】
本発明はまた、シリコーン含有ポリエステルポリオール、およびシリコーン含有ポリエステルポリオールと反応性である架橋剤を含むコーティング組成物を含む。
【発明を実施するための形態】
【０００６】
発明の説明
以下の詳細な説明の目的のために、本発明は、反対のことが明確に特定される場合を除いて、様々な代替の変更およびステップ順序を想定し得ることを理解されたい。さらに、任意の作用実施例または別段に示されている場合以外、例えば、本明細書および特許請求の範囲において使用される成分の量を表すあらゆる数は、あらゆる場合において「約」という用語によって修飾されると理解されるべきである。したがって、反対のことが示されない限り、以下の明細書および添付の特許請求の範囲に記載される数値パラメーターは、本発明によって得られるべき所望の特性に応じて変わり得る近似である。少なくとも、特許請求の範囲への均等論の適用を制限する試みとしてではなく、各数値パラメーターは、少なくとも、報告された有効桁数に照らして、通常の丸め技術を適用することによって解釈されるべきである。
【０００７】
本発明の広範な範囲を説明する数値範囲およびパラメーターは近似値ではあるが、特定の実施例に記載される数値は、可能な限り正確に報告されている。しかし、任意の数値は、本来的に、それらのそれぞれの試験測定値において見出される標準偏差からどうしても生じてしまうある特定の誤差を含んでいる。
【０００８】
また、本明細書に記載される任意の数値範囲は、それらの範囲に包含されるあらゆる部分範囲を含むことを意図すると理解されたい。例えば、「１〜１０」の範囲は、記載された最小値１と記載された最大値１０の間（両端を含む）の、すなわち１もしくは１を上回る最小値と１０もしくは１０未満の最大値を有する、あらゆる部分範囲を含むことを意図する。
【０００９】
本願では、別段具体的に記載されない限り、単数形の使用は複数を含み、複数は単数を包含する。さらに、本願では、「または」の使用は、「および／または」がある特定の場合において明確に使用され得るとしても、別段具体的に記載されない限り「および／または」を意味する。さらに本願では、「１つの（ａ）」または「１つの（ａｎ）」の使用は、別段具体的に記載されない限り、「少なくとも１つ」を意味する。例えば、「１つの」シリコーン含有ポリエステルポリオール、「１つの」コーティング組成物、「１つの」架橋剤などは、１つまたは複数のこれらの物品のいずれかを指す。
【００１０】
前述の通り、本発明は、シリコーン含有ポリエステルポリオールを対象とする。「シリコーン含有ポリエステルポリオール」は、エステル結合、シロキサン結合、および２つまたはそれよりも多いヒドロキシル官能基を含むポリマーを指す。本明細書で使用される場合、「ポリマー」という用語は、オリゴマーおよびホモポリマー（例えば、単一モノマー種から調製される）、コポリマー（例えば、少なくとも２つのモノマー種から調製される）、ターポリマー（例えば、少なくとも３つのモノマー種から調製される）、ならびにグラフトポリマーを指す。「樹脂」という用語は、「ポリマー」と互換的に使用される。さらに、「シロキサン結合」は、交互に存在するケイ素および酸素原子から構成された結合を意味する。さらに、「ポリオール」という用語は、２つまたはそれよりも多いヒドロキシル基を有する成分を指すと理解される。
【００１１】
示される通り、本発明のシリコーン含有ポリエステルポリオールは、ジオール；少なくとも３つのヒドロキシル基を含むポリオール；２つのカルボン酸基を含む脂肪酸、またはその無水物もしくはエステルの二量体；ならびにシリコーン成分を含む反応物から調製される反応生成物を含むことができる。
【００１２】
本明細書で使用される場合、「ジオール」は、２つだけのヒドロキシル基を有する化合物を指す。シリコーン含有ポリエステルポリオールを調製するために使用されるジオールは、直鎖、分岐、および／または環式であってよい。「直鎖」という用語は、まっすぐな炭化水素鎖を有する化合物を指し、「分岐」という用語は、直鎖から分岐しているか、または伸長しているアルキル基などの置換基によって水素が置き換えられている炭化水素鎖を有する化合物を指し、「環式」という用語は、閉じた環構造を指す。ジオールはまた、１つまたは複数の脂肪族および／または芳香族ジオール、例えば少なくとも２つ、少なくとも３つ、または少なくとも４つの脂肪族ジオールから選択することができる。「脂肪族」という用語は、飽和炭素結合を含有し、ヘテロ原子および／または官能基によって必要に応じて中断されていてよい、非芳香族の直鎖、分岐、または環式炭化水素構造を指す。例えば、脂肪族直鎖、分岐、または環式炭化水素構造は、（ｉ）それに限定されるものではないが、酸素原子、窒素原子、硫黄原子もしくはそれらの組合せを含めたヘテロ原子；および／または（ｉｉ）それに限定されるものではないが、エステル基、エーテル基、カルボニル基、アミド基、アミノ基もしくはそれらの組合せを含めた官能基によって中断されていてよい。さらに、本明細書で使用される場合、「芳香族」という用語は、仮定の局在構造の安定性を著しく上回る安定性（非局在化に起因する）を有する共役環式炭化水素構造を指す。
【００１３】
適切なジオールの非限定的な例として、エチレングリコール、ジエチレングリコール、トリエチレングリコール、１，２−プロピレングリコール、１，３−プロパンジオール、２−メチル−１，３−プロパンジオール、１，４−ブタンジオール、１，５−ペンタンジオール、２，２，４−トリメチル−１，３−ペンタンジオール、２，４−ジエチル−１，５−ペンタンジオール、１，６−ヘキサンジオール、２−エチル−１，３−ヘキサンジオール、ネオペンチルグリコール、プロピレングリコール、テトラエチレングリコール、ペンタエチレングリコール、ヘキサエチレングリコール、ヘプタエチレングリコール、オクタエチレングリコール、ノナエチレングリコール、デカエチレングリコール、３−ヒドロキシ−２，２−ジメチルプロパン酸３−ヒドロキシ−２，２−ジメチルプロピル（ヒドロキシピバリルヒドロキシピバレートグリコールまたはＨＰＨＰグリコールとしても公知）、１，２−シクロヘキサンジメタノール、１，３−シクロヘキサンジメタノール、１，４−シクロヘキサンジメタノール、水素化ビスフェノールＡ、およびそれらの組合せが挙げられる。
【００１４】
ジオールは、シリコーン含有ポリエステルポリオールを形成するために使用される反応物の総重量に対して、少なくとも３０重量％、少なくとも３５重量％、または少なくとも４０重量％を構成することができる。ジオールは、シリコーン含有ポリエステルポリオールを形成するために使用される反応物の総重量に対して、８５重量％まで、７５重量％まで、６５重量％まで、５５重量％まで、または４５重量％までを構成することができる。シリコーン含有ポリエステルポリオールを形成するために使用される反応物は、前述の末端値のいずれか以内から選択される量のジオールを含むことができる。例えば、反応物は、シリコーン含有ポリエステルポリオールを形成するために使用される反応物の総重量に対して、３０〜８５重量％、または３０〜６５重量％、または３５〜５５重量％、または３５〜４５重量％の範囲内から選択される量のジオールを含むことができる。
【００１５】
３つまたはそれよりも多いヒドロキシル基を含むポリオールは、３つまたはそれよりも多いヒドロキシル基を含む様々なタイプのポリオール、例えば脂肪族、芳香族、直鎖、分岐、および／または環式ポリオールを含むことができる。３つまたはそれよりも多いヒドロキシル基を含む適切なポリオールの非限定的な例として、トリメチロールプロパン、グリセリン、トリメチロールエタン、１，２，５−ヘキサントリオール、ポリエーテルトリオール、ジ−トリメチロールプロパン、ペンタエリスリトール、ジ−ペンタエリスリトール、トリメチロールブタン、グリセロール、トリス（２−ヒドロキシエチル）イソシアヌレート、およびそれらの組合せが挙げられる。
【００１６】
３つまたはそれよりも多いヒドロキシル基を含むポリオールは、シリコーン含有ポリエステルポリオールを形成するために使用される反応物の総重量に対して、少なくとも１重量％、少なくとも２重量％、または少なくとも４重量％を構成することができる。３つまたはそれよりも多いヒドロキシル基を含むポリオールは、シリコーン含有ポリエステルポリオールを形成するために使用される反応物の総重量に対して、２０重量％まで、１５重量％まで、１０重量％まで、または８重量％までを構成することができる。シリコーン含有ポリエステルポリオールを形成するために使用される反応物は、前述の末端値のいずれか以内から選択される量の、３つまたはそれよりも多いヒドロキシル基を含むポリオールを含むことができる。例えば、反応物は、シリコーン含有ポリエステルポリオールを形成するために使用される反応物の総重量に対して、１〜２０重量％、または２〜１５重量％、または２〜１０重量％、または４〜８重量％の範囲内から選択される量の、３つまたはそれよりも多いヒドロキシル基を含むポリオールを含むことができる。
【００１７】
示される通り、シリコーン含有ポリエステルポリオールはまた、２つのカルボン酸基を含む脂肪酸、またはその無水物もしくはエステルの二量体を用いて調製される。本明細書で使用される場合、「脂肪酸の二量体」は、不飽和脂肪酸、またはその無水物もしくはエステルの二量体化生成物を指す。いくつかの例では、二量体化脂肪酸は、少なくとも１８個の炭素原子、少なくとも２４個の炭素原子、少なくとも３０個の炭素原子、または少なくとも３６個の炭素原子を含む。二量体化脂肪酸は、５０個までの炭素原子または４４個までの炭素原子を含むことができる。二量体化脂肪酸はまた、例えば１８〜５０個の炭素原子、または３０〜４４個の炭素原子の範囲内の数の炭素原子を有する二量体化脂肪酸から選択することができる。必要に応じて、二量体化脂肪酸は、脂肪酸、またはその無水物もしくはエステルの、少量のモノマーまたは三量体を含む。
【００１８】
２つのカルボン酸基を含む二量体化脂肪酸には、脂肪酸の脂肪族二量体、少なくとも数個のエチレン性（ethylenially）不飽和炭素結合を有する脂肪酸の二量体、脂肪酸の芳香族二量体、または組合せが含まれ得る。「脂肪酸の脂肪族二量体」は、飽和炭素結合を含有し、前述のようなヘテロ原子および／または官能基によって必要に応じて中断されていてよい非芳香族の直鎖、分岐、または環式炭化水素構造を有する二量体化脂肪酸を指す。「エチレン性不飽和炭素結合」は、炭素−炭素二重結合を指し、「少なくとも数個のエチレン性不飽和炭素結合を有する脂肪酸の二量体」は、１つまたは複数の炭素−炭素二重結合を含む非芳香族二量体化脂肪酸を指す。「脂肪酸の芳香族二量体」は、少なくとも１つの芳香族炭化水素構造を有する二量体化脂肪酸を指す。
【００１９】
２つのカルボン酸基を含む二量体化脂肪酸は、環式環から伸長している少なくとも２つの直鎖もしくは分岐炭化水素鎖、または環式環から伸長している少なくとも３つの直鎖もしくは分岐炭化水素鎖、または環式環から伸長している少なくとも４つの直鎖もしくは分岐炭化水素鎖を有する、環式環を含むことができる。環式環は、脂肪族環式環、芳香族環式環またはそれらの組合せを含むことができる。さらに、２つのカルボン酸基は、同じ炭化水素鎖または別個の炭化水素鎖上に位置することができる。直鎖または分岐炭素鎖は、中断されていない連続的な炭化水素鎖を含むことができると理解される。あるいは、直鎖または分岐炭素鎖は、前述のようなヘテロ原子および／または官能基によって中断されていてよい。
【００２０】
適切な二量体化脂肪酸はまた、ＢＡＳＦ  Ｒｅｓｉｎ製の商標名ＥＭＰＯＬ（登録商標）、例えばＥＭＰＯＬ（登録商標）１００８により市販されている。
【００２１】
２つのカルボン酸基を含む脂肪酸、またはその無水物もしくはエステルの二量体は、シリコーン含有ポリエステルポリオールを形成するために使用される反応物の総重量に対して、少なくとも２５重量％、少なくとも３５重量％、または少なくとも４５重量％を構成することができる。２つのカルボン酸基を含む脂肪酸、またはその無水物もしくはエステルの二量体は、シリコーン含有ポリエステルポリオールを形成するために使用される反応物の総重量に対して、６０重量％まで、または５５重量％までを構成することができる。シリコーン含有ポリエステルポリオールを形成するために使用される反応物は、前述の末端値のいずれか以内から選択される量の、２つのカルボン酸基を含む脂肪酸、またはその無水物もしくはエステルの二量体を含むことができる。例えば、反応物は、シリコーン含有ポリエステルポリオールを形成するために使用される反応物の総重量に対して、１〜２０重量％、または２５〜６０重量％、または３５〜６０重量％、または４５〜５５重量％の範囲内から選択される量の、２つのカルボン酸基を含む脂肪酸、またはその無水物もしくはエステルの二量体を含むことができる。
【００２２】
前述の通り、反応物は、シリコーン成分をさらに含む。シリコーン成分は、シロキサン結合、およびヒドロキシル基、フェノール基、アミノ基、チオール基、カルボン酸基、無水物基、またはそれらの組合せから選択される少なくとも２つの反応性官能基を含む。シリコーン成分はまた、他のヘテロ原子、および／または主鎖もしくは側鎖内に形成された結合を含むことができる。例えば、シリコーン成分は、アルキレンオキシド単位から形成されたものなどのエーテル結合を形成する、中断する酸素原子を有するアルキル鎖および／またはアルキレン鎖を含むこともできる。アルキレンオキシド単位の非限定的な例として、エチレンオキシド単位、プロピレンオキシド単位、およびそれらの組合せが挙げられる。
【００２３】
さらに、シリコーン成分は、シリコーン構造の反対側の末端上に、骨格または主鎖において少なくともシロキサン結合を有するシリコーン含有（containing-silicone）ポリエステルポリオールを提供するための反応性官能基を含むことができる。例えば、シリコーン成分は、シロキサン結合、シリコーン構造の一方の末端における第１のヒドロキシル基、およびシリコーン構造の反対側の末端における第２のヒドロキシル基を含むことができ、したがって、その他の反応物と反応してシリコーン含有ポリエステルポリオールを形成する場合、ポリエステルポリオールは、その骨格または主鎖にシロキサン結合を含む。他のヘテロ原子および／または結合は、前述のようなヘテロ原子および／または結合を有するシリコーン成分を使用することによって、シリコーン成分によってシリコーン含有ポリエステルポリオールの骨格または主鎖に組み込むことができる。
【００２４】
シリコーン成分はまた、シラノール基（Ｓｉ−ＯＨ基）を実質的に含まなくても、本質的に含まなくても、完全に含まなくてもよい。この文脈で使用される「実質的に含まない」という用語は、シリコーン成分を形成する反応物が、シリコーン成分の総重量に対して、１０００百万分率（ｐｐｍ）未満のシラノール基を含有することを意味し、「本質的に含まない」は、１００ｐｐｍ未満を意味し、「完全に含まない」は、２０十億分率（ｐｐｂ）未満を意味する。
【００２５】
適切なシリコーン成分の非限定的な例は、化学構造（Ｉ）
【化１】
2020513452.tif 000002
によって表される。
【００２６】
化学構造（Ｉ）に関して、ｎは、１〜５０の数、例えば２〜４０、または３〜３０、または４〜２０の数である。各Ｒ１は、独立に、水素、メチル基、または中断するヘテロ原子、官能基もしくはそれらの組合せを必要に応じて含むアルキル基である。各Ｒ２は、中断するヘテロ原子、官能基またはそれらの組合せを必要に応じて含むアルキレン基である。ＸおよびＹは、それぞれ独立に、ヒドロキシル基、フェノール基、アミノ基、チオール基、カルボン酸基、無水物基、またはそれらの組合せである。
【００２７】
本明細書で使用される場合、「アルキル」は、直鎖、分岐、および／または環式の一価飽和炭化水素ラジカルを指す。アルキル基には、直鎖もしくは分岐Ｃ１〜Ｃ３０一価炭化水素ラジカル、または直鎖もしくは分岐Ｃ１〜Ｃ２０一価炭化水素ラジカル、または直鎖もしくは分岐Ｃ１〜Ｃ１０一価炭化水素ラジカル、または直鎖もしくは分岐Ｃ２〜Ｃ６一価炭化水素ラジカルが含まれ得るが、それらに限定されない。またアルキル基には、環式Ｃ３〜Ｃ１９一価炭化水素ラジカル、または環式Ｃ３〜Ｃ１２一価炭化水素ラジカル、または環式Ｃ５〜Ｃ７一価炭化水素ラジカルが含まれ得るが、それらに限定されない。さらに、先に示される通り、アルキル基は、中断するヘテロ原子、官能基またはそれらの組合せを、必要に応じて含むことができる。中断するヘテロ原子および官能基には、前述のヘテロ原子および官能基のいずれかが含まれ得るが、それらに限定されない。例えば、アルキル基は、エーテル結合を形成する、中断する酸素原子を含むことができる。
【００２８】
「アルキレン」という用語は、直鎖、分岐、および／または環式の二価飽和炭化水素ラジカルを指す。アルキレン基には、直鎖もしくは分岐Ｃ１〜Ｃ３０二価炭化水素ラジカル、または直鎖もしくは分岐Ｃ１〜Ｃ２０二価炭化水素ラジカル、または直鎖もしくは分岐Ｃ１〜Ｃ１０二価炭化水素ラジカル、または直鎖もしくは分岐Ｃ２〜Ｃ６二価炭化水素ラジカルが含まれ得るが、それらに限定されない。またアルキレン基には、環式Ｃ３〜Ｃ１９二価炭化水素ラジカル、または環式Ｃ３〜Ｃ１２二価炭化水素ラジカル、または環式Ｃ５〜Ｃ７二価炭化水素ラジカルが含まれ得るが、それらに限定されない。さらに、先に示される通り、アルキレン基は、中断するヘテロ原子、官能基またはそれらの組合せを必要に応じて含むことができる。中断するヘテロ原子および官能基には、前述のヘテロ原子および官能基のいずれかが含まれ得るが、それらに限定されない。例えば、アルキレン基は、エーテル結合を形成する、中断する酸素原子を含むことができる。
【００２９】
本明細書における、アルキル基およびアルキレン基に関する直鎖、分岐、または環式への言及には、二価メチレン基または一価メチル基；直鎖である基、例えば直鎖Ｃ２〜Ｃ３０アルキルまたはアルキレン基；適切に分岐している基（例えば、前述の通り、水素をメチル基またはアルキル基で置き換えることによって）、例えば分岐Ｃ３〜Ｃ３０アルキルまたはアルキレン基；および環式である基、例えば環式Ｃ３〜Ｃ１９アルキルまたはアルキレン基が含まれると理解される。環式基はまた、架橋環ポリシクロアルキル基（または架橋環多環式基）および縮合環ポリシクロアルキル基（または縮合環多環式基）を包含する。
【００３０】
また、シリコーン含有ポリエステルを形成するために使用される反応物は、少なくとも２つの異なるシリコーン成分を含むこともできる。例えば、反応物は、（ｉ）反対側の末端上に反応性官能基を有する第１のシリコーン成分、例えば化学構造（Ｉ）によって表されるもの、および（ｉｉ）同じ末端上に複数の反応性官能基を有する第２のシリコーン成分を含むことができる。同じ末端上に複数の反応性官能基を含む第２のシリコーン成分は、ペンダント鎖においてシロキサン結合を有するポリエステルポリオールを提供すると理解される。
【００３１】
同じ末端上に複数の反応性官能基を有する追加のシリコーン成分の非限定的な例は、化学構造（ＩＩ）
【化２】
2020513452.tif 000003
によって表される。
【００３２】
化学構造（ＩＩ）に関して、ｍは、１〜５０の数、例えば２〜４０、または３〜３０、または４〜２０の数である。各Ｒ１は、独立に、水素、メチル基、または中断する前述のようなヘテロ原子、官能基もしくはそれらの組合せを必要に応じて含むアルキル基である。Ｒ３は、中断する前述のようなヘテロ原子、官能基またはそれらの組合せを必要に応じて含むアルキレン基である。各Ｗは、独立に、ヒドロキシアルキル基、フェノールアルキル基、アミノアルキル基、チオールアルキル基、カルボン酸アルキル基、無水物アルキル基、またはそれらの組合せから選択される。
【００３３】
本明細書で使用される場合、「ヒドロキシアルキル基」、「フェノールアルキル基」、「アミノアルキル基」、「チオールアルキル基」、「カルボン酸アルキル基」、および「無水物アルキル基」は、それぞれヒドロキシル基、フェノール基、アミノ基、チオール基、カルボン酸基、および無水物基で置換されているアルキル基を指す。例えば、適切なヒドロキシアルキル基には、２−ヒドロキシエチルが含まれる。
【００３４】
シリコーン含有ポリエステルを調製するために使用され得る適切なシリコーン成分の非限定的な例はまた、信越化学工業株式会社、Ｇｅｌｅｓｔ  Ｉｎｃ．、ＳｉｌＴｅｃｈ、およびＤｏｗ  Ｃｏｒｎｉｎｇ  Ｃｏｒｐｏｒａｔｉｏｎから市販されている。例えば、シリコーン含有ポリエステルを調製するために使用され得る適切なシリコーン成分は、信越化学工業株式会社から、製品名ＫＦ−６０００、ＫＦ−２２００、Ｘ−２２−１６２Ｃ、およびＸ−２２−１６８ＡＳで市販されている。
【００３５】
シリコーン含有ポリエステルを形成するために使用されるシリコーン成分は、少なくとも６００ｇ／ｍｏｌ、少なくとも８００ｇ／ｍｏｌ、または少なくとも１，０００ｇ／ｍｏｌの重量平均分子量を有することができる。シリコーン成分は、５，０００ｇ／ｍｏｌまで、４，０００ｇ／ｍｏｌまで、３，０００ｇ／ｍｏｌまで、２，０００ｇ／ｍｏｌまで、１，５００ｇ／ｍｏｌまで、または１，２００ｇ／ｍｏｌまでの重量平均分子量を有することができる。シリコーン成分は、前述の末端値のいずれか以内から選択される重量平均分子量を有することができる。例えば、シリコーン成分は、６００ｇ／ｍｏｌ〜５，０００ｇ／ｍｏｌ、６００ｇ／ｍｏｌ〜３，０００ｇ／ｍｏｌ、６００ｇ／ｍｏｌ〜１，５００ｇ／ｍｏｌ、または６００ｇ／ｍｏｌ〜１，２００ｇ／ｍｏｌの範囲内から選択される重量平均分子量を有することができる。重量平均分子量は、８００〜９００，０００Ｄａの直鎖ポリスチレン標準物質に対してゲル浸透クロマトグラフィーによって、Ｗａｔｅｒｓ  ４１０示差屈折率計（ＲＩ検出器）および分離のための２つのＰＬｇｅｌ  Ｍｉｘｅｄ−Ｃ（３００×７．５ｍｍ）カラムを備えるＷａｔｅｒｓ  ２６９５分離モジュールを使用し、テトラヒドロフランを溶離剤として用いて、流量１ｍｌ分−１で決定される。
【００３６】
シリコーン成分は、シリコーン含有ポリエステルポリオールを形成するために使用される反応物の総重量に対して、少なくとも１０重量％、少なくとも２０重量％、少なくとも３０重量％、または少なくとも４０重量％を構成することができる。シリコーン成分は、シリコーン含有ポリエステルポリオールを形成するために使用される反応物の総重量に対して、８０重量％まで、７０重量％まで、６０重量％まで、または５０重量％までを構成することができる。シリコーン含有ポリエステルポリオールを形成するために使用される反応物は、前述の末端値のいずれか以内から選択される量のシリコーン成分を含むことができる。例えば、反応物は、シリコーン含有ポリエステルポリオールを形成するために使用される反応物の総重量に対して、１０〜８０重量％、または１０〜６０重量％、または２０〜５０重量％、または２０〜４０重量％の範囲内から選択される量のシリコーン成分を含むことができる。
【００３７】
必要に応じて、追加の反応物を使用して、シリコーン含有ポリエステルポリオールを形成することもできる。例えば、シリコーン含有ポリエステルポリオールを形成するために使用される反応物は、１つまたは複数の非二量体二酸、またはその無水物もしくはエステルをさらに含むことができる。本明細書で使用される場合、「非二量体二酸」は、２つのカルボン酸基、またはその無水物もしくはエステルを含む非二量体化化合物を指す。いくつかの例では、非二量体二酸は、１８個未満の炭素原子、１６個未満の炭素原子、１２個未満の炭素原子、または１０個未満の炭素原子を含む。非二量体二酸はまた、例えば２〜１７個の炭素原子、または４〜１２個の炭素原子、または４〜１０個の炭素原子の範囲内の数の炭素原子を有する非二量体化酸から選択することができる。
【００３８】
非二量体二酸には、その無水物およびエステルを含めた直鎖、分岐、および／または環式非二量体ジカルボン酸が含まれ得るが、それらに限定されない。このような非二量体二酸は、脂肪族または芳香族であってよい。非二量体二酸、またはその無水物もしくはエステルの非限定的な例として、１，４−シクロヘキサンジカルボン酸、１，３−シクロヘキサンジカルボン酸、デカヒドロナフタレンジカルボン酸、１，３−シクロペンタンジカルボン酸、１，１−シクロプロパンジカルボン酸、ヘキサヒドロフタル酸、ヘキサヒドロフタル酸無水物、テレフタル酸、イソフタル酸、オルトフタル酸、無水フタル酸、コハク酸、アジピン酸、アゼライン酸、セバシン酸、グルタル酸、およびそれらの組合せが挙げられる。
【００３９】
非二量体二酸、またはその無水物もしくはエステルは、シリコーン含有ポリエステルポリオールを形成するために使用される反応物の総重量に対して、少なくとも１重量％、少なくとも２重量％、または少なくとも３重量％を構成することができる。非二量体二酸、またはその無水物もしくはエステルは、シリコーン含有ポリエステルポリオールを形成するために使用される反応物の総重量に対して、４０重量％まで、３０重量％まで、２０重量％まで、または１０重量％までを構成することができる。シリコーン含有ポリエステルポリオールを形成するために使用される反応物は、前述の末端値のいずれか以内から選択される量の非二量体二酸、またはその無水物もしくはエステルを含むことができる。例えば、反応物は、シリコーン含有ポリエステルポリオールを形成するために使用される反応物の総重量に対して、１〜４０重量％、または２〜３０重量％、または３〜２０重量％、または３〜１０重量％の範囲内から選択される量の非二量体二酸、またはその無水物もしくはエステルを含むことができる。
【００４０】
シリコーン含有ポリエステルポリオールを形成する反応物は、重合可能なエチレン性不飽和基を実質的に含まなくても、本質的に含まなくても、完全に含まなくてもよい。この文脈で使用される「実質的に含まない」という用語は、シリコーン含有ポリエステルポリオールを形成する反応物が、反応物の総重量に対して、１０００百万分率（ｐｐｍ）未満の重合可能なエチレン性不飽和基を含有することを意味し、「本質的に含まない」は、１００ｐｐｍ未満を意味し、「完全に含まない」は、２０十億分率（ｐｐｂ）未満を意味する。本明細書で使用される場合、「エチレン性不飽和」は、少なくとも１つの炭素−炭素二重結合を有する基を指す。「重合可能なエチレン性不飽和」という用語は、化学反応に関与するエチレン性不飽和基を指す。
【００４１】
前述の反応物は、自由溶媒が存在しない状態で一緒に混合され、反応して、シリコーン含有ポリエステルポリオールを形成することができる。あるいは、前述の反応物は、非水性溶媒中で一緒に混合され、反応して、シリコーン含有ポリエステルポリオールを形成することができる。本明細書で使用される場合、「非水性溶媒」は、液体媒体の総重量に対して、５０重量％未満の水を含む液体媒体を指す。本発明によれば、このような非水性液体媒体は、液体媒体の総重量に対して、４０重量％未満の水、または３０重量％未満の水、または２０重量％未満の水、または１０重量％未満の水、または５重量％未満の水を含むことができる。液体媒体の少なくとも５０重量％またはそれよりも多くを構成する溶媒には、有機溶媒が含まれる。適切な有機溶媒の非限定的な例として、極性有機溶媒、例えばプロトン性有機溶媒、例えばグリコール、グリコールエーテルアルコール、およびアルコール；ならびに非プロトン性有機溶媒、例えばケトン、グリコールジエーテル、エステル、およびジエステルが挙げられる。有機溶媒の他の非限定的な例として、非極性溶媒、例えば芳香族および脂肪族炭化水素が挙げられる。
【００４２】
シリコーン含有ポリエステルポリオールは、１つまたは複数の触媒が存在する状態で調製することができる。触媒は、ポリエステルを形成するのに有用であることが当技術分野で公知の任意の触媒であってよい。適切な触媒の非限定的な例として、亜リン酸トリフェニル、ブチルスズ酸（butyl  stannoic  acid）、およびそれらの組合せが挙げられる。
【００４３】
前述の反応物から形成されたシリコーン含有ポリエステルポリオールは、少なくとも１，０００ｇ／ｍｏｌ、少なくとも２，０００ｇ／ｍｏｌ、または少なくとも２，５００ｇ／ｍｏｌの重量平均分子量を構成することができる。シリコーン含有ポリエステルポリオールは、３５，０００ｇ／ｍｏｌまで、２５，０００ｇ／ｍｏｌまで、１５，０００ｇ／ｍｏｌまで、または５，０００ｇ／ｍｏｌまでの重量平均分子量を有することができる。シリコーン含有ポリエステルポリオールは、前述の末端値のいずれか以内から選択される重量平均分子量を有することができる。例えば、シリコーン含有ポリエステルポリオールは、１，０００ｇ／ｍｏｌ〜３５，０００ｇ／ｍｏｌ、２，０００ｇ／ｍｏｌ〜２５，０００ｇ／ｍｏｌ、２，５００ｇ／ｍｏｌ〜１５，０００ｇ／ｍｏｌ、または２，５００ｇ／ｍｏｌ〜５，０００ｇ／ｍｏｌの範囲内から選択される重量平均分子量を有することができる。重量平均分子量は、前述の通り、ゲル浸透クロマトグラフィーを用いて決定される。
【００４４】
前述の反応物の混合物から調製されたシリコーン含有ポリエステルポリオールは、少なくとも６５ｍｇ  ＫＯＨ／ｇ、少なくとも７５ｍｇ  ＫＯＨ／ｇ、少なくとも８５ｍｇ  ＫＯＨ／ｇ、少なくとも９５ｍｇ  ＫＯＨ／ｇ、または少なくとも１００ｍｇ  ＫＯＨ／ｇのヒドロキシル値を有することができる。シリコーン含有ポリエステルポリオールは、４００ｍｇ  ＫＯＨ／ｇまで、３５０ｍｇ  ＫＯＨ／ｇまで、３００ｍｇ  ＫＯＨ／ｇまで、または２５０ｍｇ  ＫＯＨ／ｇまでのヒドロキシル値を有することができる。シリコーン含有ポリエステルポリオールは、前述の末端値のいずれか以内から選択されるヒドロキシル値を有することができる。例えば、シリコーン含有ポリエステルポリオールは、６５ｍｇ  ＫＯＨ／ｇ〜４００ｍｇ  ＫＯＨ／ｇ、７５ｍｇ  ＫＯＨ／ｇ〜３５０ｍｇ  ＫＯＨ／ｇ、８５ｍｇ  ＫＯＨ／ｇ〜３００ｍｇ  ＫＯＨ／ｇ、または１００ｍｇ  ＫＯＨ／ｇ〜２５０ｍｇ  ＫＯＨ／ｇの範囲内から選択されるヒドロキシル値を有することができる。
【００４５】
シリコーン含有ポリエステルポリオールのヒドロキシル値は、過剰の無水酢酸を用いて試料をエステル化することによって決定される。過剰の無水酢酸は、加水分解によって酢酸に変換され、標準水酸化カリウムを用いて電位差滴定により滴定される。ブランク（反応なし）と試料の間の滴定水酸化カリウムの体積差は、試料の酸含有量に相当し、それから、ヒドロキシル価を、試料１グラム中の酸を中和するのに必要な水酸化カリウムのミリグラム数として算出する。この決定に使用される加水分解溶液は、ジメチルホルムアミド、ピリジン、および蒸留水の混合物であり、アセチル化試薬は、無水酢酸およびジクロロエタンの混合物であり、触媒としてｐ−トルエンスルホン酸を用いる。
【００４６】
本発明はまた、前述のシリコーン含有ポリエステルポリオールの少なくとも１つ、およびシリコーン含有ポリエステルポリオールと反応性である架橋剤を含むコーティング組成物を対象とする。本発明のコーティング組成物は、２つまたはそれよりも多い、例えば３つまたはそれよりも多い前述のシリコーン含有ポリエステルポリオールのいずれかを含むことができると理解される。
【００４７】
シリコーン含有ポリエステルポリオールは、コーティング組成物の固体総重量に対して、少なくとも５重量％、少なくとも１０重量％、少なくとも２０重量％、または少なくとも３０重量％を構成することができる。シリコーン含有ポリエステルポリオールは、コーティング組成物の固体総重量に対して、９０重量％まで、８０重量％まで、７０重量％まで、６０重量％まで、または５０重量％までを構成することができる。コーティング組成物は、前述の末端値のいずれか以内から選択される量のシリコーン含有ポリエステルポリオールを含むことができる。例えば、コーティング組成物は、コーティング組成物の固体総重量に対して、５〜９０重量％、または１０〜７０重量％、または２０〜６０重量％、または３０〜５０重量％の範囲内から選択される量のシリコーン含有ポリエステルポリオールを含むことができる。
【００４８】
示される通り、コーティング組成物はまた、少なくとも前述のシリコーン含有ポリエステルポリオールと反応性である架橋剤を含むことができる。本明細書で使用される場合、「架橋剤」は、他の官能基と反応性であり、化学結合を介して２つまたはそれよりも多いモノマーまたはポリマー分子を連結することができる２つまたはそれよりも多い官能基を含む分子を指す。本発明のコーティングは、樹脂性バインダーを形成するための、シリコーン含有ポリエステルポリオールの官能基と架橋剤の官能基との反応によって硬化することができる。「硬化」は、結合を形成して、架橋コーティングをもたらすことを指す。硬化は、それに限定されるものではないが、熱を含めた外部刺激の適用時に生じることができる。
【００４９】
架橋剤の非限定的な例として、フェノール樹脂、エポキシ樹脂、ベータ−ヒドロキシ（アルキル）アミド樹脂、アルキル化カルバメート樹脂、イソシアネート、ポリ酸、無水物、有機金属酸官能性材料、ポリアミン、ポリアミド、アミノプラスト、およびそれらの混合物が挙げられる。したがって、架橋剤は、それに限定されるものではないが、ブロックイソシアネート基を含めたイソシアネート基、エポキシド基、酸基、無水物基、アミノ基、例えば第一級および第二級アミノ基、アミド基、アミノプラストベースの化合物、ならびにそれらの組合せを含む化合物を含むことができる。
【００５０】
イソシアネートの非限定的な例として、多官能性イソシアネート（ポリイソシアネート）、例えば直鎖、分岐、および／または環式ポリイソシアネートが挙げられる。ポリイソシアネートはまた、ある特定のタイプのポリイソシアネートだけ、例えば直鎖および分岐非環式ポリイソシアネートだけを含むように選択することができる。多官能性ポリイソシアネートの例として、脂肪族ジイソシアネート、例えばヘキサメチレンジイソシアネートおよびイソホロンジイソシアネート、ならびに芳香族ジイソシアネート、例えばトルエンジイソシアネートおよび４，４’−ジフェニルメタンジイソシアネートが挙げられる。ポリイソシアネートは、ブロック化されていてよく、またはブロック化されていなくてもよい。他の適切なポリイソシアネートの例として、ジイソシアネートおよびポリカルボジイミドのイソシアヌレート三量体、アロファネート、およびウレトジオン、例えば参照によって本明細書に組み込まれる米国特許第８，３８９，１１３号の４欄１０〜４０行に開示されているものが挙げられる。ポリイソシアネートはまた、イソシアヌレート三量体、アロファネート、またはウレトジオンを含まない（すなわち存在しない）ポリイソシアネートから選択することができる。適切なポリイソシアネートは、当技術分野で周知であり、商業的に広く利用可能である。市販のイソシアネートの例として、Ｂａｙｅｒ  Ｃｏｒｐｏｒａｔｉｏｎから市販のＤＥＳＭＯＤＵＲ（登録商標）Ｎ  ３３００Ａ、ＤＥＳＭＯＤＵＲ（登録商標）Ｚ  ４４７０ＢＡ、ＤＥＳＭＯＤＵＲ（登録商標）Ｎ  ３９００、およびＤＥＳＭＯＤＵＲ（登録商標）Ｎ  ３４００が挙げられる。
【００５１】
アミノプラストの非限定的な例として、アミンおよび／またはアミドとアルデヒドの縮合物が挙げられる。最も一般的なアミンまたはアミドは、メラミン、ウレア、またはベンゾグアナミンである。例えば、メラミンとホルムアルデヒドの縮合物は、適切なアミノプラストである。しかし、他のアミンまたはアミドとの縮合物を使用することもできる。使用されるアルデヒドは、ほとんどの場合、ホルムアルデヒドであるが、他のアルデヒド、例えばアセトアルデヒド、クロトンアルデヒド、およびベンズアルデヒドを使用することもできる。
【００５２】
アミノプラストは、メチロール基を含有し、これらの基のうちの少なくとも一部は、硬化応答を修正するために、アルコールでエーテル化され得る。この目的では、メタノール、エタノール、ブタノール、およびヘキサノールを含めた任意の一価アルコールを用いることができる。使用することができる市販のアミノプラストの非限定的な例として、ＣＹＭＥＬ（登録商標）３０３、ＣＹＭＥＬ（登録商標）３２２、ＣＹＭＥＬ（登録商標）３２７、ＣＹＭＥＬ（登録商標）３８０、およびＣＹＭＥＬ（登録商標）１１３０（Ｃｙｔｅｃ  Ｉｎｄｕｓｔｒｉｅｓおよび／またはＡｌｌｎｅｘ  Ｇｒｏｕｐから利用可能）が挙げられる。
【００５３】
架橋剤は、コーティング組成物の固体総重量に対して、少なくとも１５重量％、少なくとも２０重量％、または少なくとも２５重量％を構成することができる。架橋剤は、コーティング組成物の固体総重量に対して、６０重量％まで、５０重量％まで、４０重量％まで、または３５重量％までを構成することができる。コーティング組成物は、前述の末端値のいずれか以内から選択される量の架橋剤を含むことができる。例えば、コーティング組成物は、コーティング組成物の固体総重量に対して、１５〜６０重量％、または２０〜５０重量％、または２５〜４０重量％、または２５〜３５重量％の範囲内から選択される量の架橋剤を含むことができる。
【００５４】
本発明のコーティング組成物は、艶消剤（matting  agent）を含むこともできる。本明細書で使用される場合、「艶消剤」という用語は、組成物から形成されたコーティングの光沢を低減するためにコーティング組成物に添加される材料を指す。「艶消剤」という用語は、「つや消し剤（flatting  agent）」という用語と互換的である。艶消剤は、最終的なコーティングにおいて他の特性を提供することもできる。例えば、艶消剤はまた、最終的なコーティングにおいて、摩耗、摩擦および／または引掻抵抗性を改善し、粘度を制御し、かつ／またはソフトタッチ性を増強することができる。適切な艶消剤の非限定的な例として、金属水酸化物、金属酸化物、シリカ、発熱性シリカ、ワックスで処理したシリカ、微粒子化ワックス、ポリエーテル濃縮物、ポリアミドマイクロビーズ、ポリウレタンマイクロビーズ、シリコーンマイクロビーズ、およびそれらの混合物が挙げられる。
【００５５】
本発明のコーティング組成物は、シリコーン含有ポリエステルポリオールを調製するために使用されるシリコーン成分と同じまたは異なるシリコーン成分を含むこともできる。シリコーン成分は、少なくとも架橋剤と反応性である少なくとも１つ、少なくとも２つ、または少なくとも３つの反応性官能基を含むことができる。反応性官能基には、ヒドロキシル基、チオール基、（メタ）アクリレート基、カルボン酸基、アミン基、エポキシド基、カルバメート基、アミド基、ウレア基、イソシアネート基（ブロックイソシアネート基を含む）、およびそれらの組合せが含まれ得るが、それらに限定されない。
【００５６】
本発明のコーティング組成物に添加することができる追加のシリコーン成分の非限定的な例として、交互に存在するケイ素および酸素原子を含む側鎖を有し、反応性官能基を含むポリマーが挙げられる。例えば、追加のシリコーン成分は、このようなポリマーの骨格または主鎖から伸長している側鎖を有し、交互に存在するケイ素および酸素原子ならびに少なくとも１つの反応性官能基を含む、（メタ）アクリレートポリマー、ポリエーテルポリマー、ポリアミドポリマー、ポリアミンポリマー、およびそれらの組合せを含めたシリコーン含有ポリマーを含むことができるが、これらに限定されない。このようなシリコーン成分の非限定的な例は、ヒドロキシル官能性シリコーン含有ポリアクリレート、例えばＢｙｋ  Ａｄｄｉｔｉｖｅｓ＆Ｉｎｓｔｒｕｍｅｎｔｓから利用可能なＢＹＫ（登録商標）−ＳＩＬＣＬＥＡＮ  ３７００である。
【００５７】
追加のシリコーン成分は、コーティング組成物の固体総重量に対して、少なくとも０．１重量％、少なくとも０．２５重量％、または少なくとも０．３重量％を構成することができる。追加のシリコーン成分は、コーティング組成物の固体総重量に対して、１．５重量％まで、１重量％まで、または０．７５重量％までを構成することができる。コーティング組成物は、前述の末端値のいずれか以内から選択される量の追加のシリコーン成分を含むことができる。例えば、コーティング組成物は、コーティング組成物の固体総重量に対して、０．１〜１．５重量％、または０．２５〜１重量％、または０．３〜０．７重量％の範囲内から選択される量の追加のシリコーン成分を含むことができる。
【００５８】
シリコーン含有ポリエステルポリオール、および必要に応じて追加のシリコーン成分は、コーティング組成物の膜形成樹脂のすべてまたは一部を形成し得ると理解される。あるいは、１つまたは複数の追加の膜形成樹脂を、コーティング組成物において使用することもできる。例えば、コーティング組成物は、当技術分野で公知の様々な熱可塑性および／または熱硬化性の膜形成樹脂のいずれかを含むこともできる。本明細書で使用される場合、「膜形成樹脂」は、組成物中に存在する任意の希釈剤または担体を除去すると、基材の少なくとも水平表面上に自立連続膜を形成することができる樹脂を指す。さらに、「熱硬化性」という用語は、硬化または架橋すると不可逆的に「固まる」樹脂を指し、この場合、ポリマー成分のポリマー鎖は、共有結合によって結合する。熱硬化性樹脂は、硬化または架橋すると、熱を適用しても溶融せず、溶媒に不溶性となる。記載される通り、膜形成樹脂は、熱可塑性の膜形成樹脂を含むこともできる。本明細書で使用される場合、「熱可塑性」という用語は、共有結合によって結合せず、それによって、加熱すると液体流になることができ、溶媒に可溶性であるポリマー成分を含む樹脂を指す。
【００５９】
追加の膜形成樹脂は、例えば、ポリウレタン、アクリル系ポリマー、前述のものとは異なるポリエステルポリマー、ポリアミドポリマー、ポリエーテルポリマー、前述のものとは異なるポリシロキサンポリマー、ポリエポキシポリマー、フルオロポリマー、エポキシ樹脂、ビニル樹脂、それらのコポリマー、およびそれらの混合物から選択することができる。熱硬化性または硬化性の膜形成ポリマーまたは樹脂は、典型的に、官能基を有する。膜形成樹脂は、それに限定されるものではないが、カルボン酸基、アミン基、エポキシド基、ヒドロキシル基、チオール基、カルバメート基、アミド基、ウレア基、イソシアネート基（ブロックイソシアネート基を含む）、およびそれらの組合せを含めた様々な反応性官能基のいずれかを有することができる。膜形成樹脂の適切な混合物もまた、本発明のコーティング組成物の調製において使用するがことできる。
【００６０】
架橋剤は、典型的に、コーティング組成物に存在する場合、追加の熱硬化性の膜形成樹脂と反応する。架橋剤は、前述の架橋剤のいずれかを含むことができる。また架橋剤は、シリコーン含有ポリエステルポリオールと反応性である架橋剤と同じであってよく、または異なっていてもよい。追加の熱硬化性の膜形成樹脂は、それら自体と反応性である官能基を有することもでき、この方式では、このような熱硬化性樹脂は自己架橋性である。
【００６１】
本発明のコーティング組成物は、他の必要に応じた材料を含むこともできる。例えば、コーティング組成物は、着色剤を含むこともできる。本明細書で使用される場合、「着色剤」は、組成物に、色および／または他の不透明度および／または他の視覚効果を付与する任意の物質を指す。着色剤は、別個の粒子、分散液、溶液、および／または薄片などの任意の適切な形態で、コーティングに添加することができる。単一の着色剤、または２つもしくはそれよりも多い着色剤の混合物を、本発明のコーティングにおいて使用することができる。
【００６２】
例示的な着色剤として、顔料（有機または無機）、染料およびティント、例えば塗料産業において使用されているものおよび／またはＤｒｙ  Ｃｏｌｏｒ  Ｍａｎｕｆａｃｔｕｒｅｒｓ  Ａｓｓｏｃｉａｔｉｏｎ（ＤＣＭＡ）に列挙されているもの、ならびに特殊効果組成物が挙げられる。着色剤には、例えば使用条件下で不溶性であるが湿潤可能な、微粉砕した固体粉末が含まれ得る。着色剤は、有機または無機であってよく、凝集していてよく、または凝集していなくてもよい。着色剤は、粉砕ビヒクル、例えばアクリル系粉砕ビヒクルの使用によってコーティングに組み込むことができ、その使用は、当業者によく知られている。
【００６３】
例示的な顔料および／または色素組成物として、カルバゾールジオキサジン粗色素、アゾ、モノアゾ、ジアゾ、ナフトールＡＳ、塩タイプ（薄片）、ベンゾイミダゾロン、イソインドリノン、イソインドリンおよび多環式フタロシアニン、キナクリドン、ペリレン、ペリノン、ジケトピロロピロール、チオインジゴ、アントラキノン、インダントロン、アントラピリミジン、フラバントロン、ピラントロン、アンタントロン、ジオキサジン、トリアリールカルボニウム、キノフタロン顔料、ジケトピロロピロールレッド（「ＤＰＰＢＯレッド」）、二酸化チタン、カーボンブラック、ならびにそれらの混合物が挙げられるが、それらに限定されない。「顔料」および「有色フィラー」という用語は、互換的に使用することができる。
【００６４】
例示的な染料として、溶媒および／または水性ベースのもの、例えばフタログリーンまたはブルー、酸化鉄、バナジン酸ビスマス、アントラキノン、ならびにペリレンおよびキナクリドンが挙げられるが、それらに限定されない。
【００６５】
例示的なティントとして、水ベースのまたは水混和性の担体に分散した顔料、例えばＤｅｇｕｓｓａ，Ｉｎｃ．から市販のＡＱＵＡ−ＣＨＥＭ  ８９６、Ａｃｃｕｒａｔｅ  Ｄｉｓｐｅｒｓｉｏｎｓ  Ｄｉｖｉｓｉｏｎ  ｏｆ  Ｅａｓｔｍａｎ  Ｃｈｅｍｉｃａｌ，Ｉｎｃから市販のＣＨＡＲＩＳＭＡ  ＣＯＬＯＲＡＮＴＳおよびＭＡＸＩＴＯＮＥＲ  ＩＮＤＵＳＴＲＩＡＬ  ＣＯＬＯＲＡＮＴＳが挙げられるが、それらに限定されない。
【００６６】
本発明のコーティング組成物と共に使用することができる材料の他の非限定的な例として、可塑剤、耐摩耗性粒子、腐食抵抗性粒子、腐食阻害添加剤、それに限定されるものではないが、雲母、タルクおよび粘土を含めたフィラー、抗酸化剤、ヒンダードアミン光安定剤、ＵＶ光吸収剤および安定剤、界面活性剤、流量および表面制御剤、チキソトロピー剤、反応性希釈剤、触媒、反応阻害剤、ならびに他の通例の助剤が挙げられる。例えば、コーティング組成物は、非水性溶媒、例えば前述の非水性溶媒のいずれかを含むこともできる。
【００６７】
シリコーン含有ポリエステルポリオール、および必要に応じて、本明細書に記載されるコーティング組成物を構成する追加の成分は、重合可能なエチレン性不飽和基もまた、実質的に含まなくても、本質的に含まなくても、完全に含まなくてもよい。この文脈で使用される「実質的に含まない」という用語は、シリコーン含有ポリエステルポリオール、および必要に応じて、コーティング組成物を構成する追加の成分が、ポリエステルポリオール、および必要に応じて、本明細書に記載されるコーティング組成物を構成する追加の成分のいずれかの総重量に対して、１０００百万分率（ｐｐｍ）未満の重合可能なエチレン性不飽和基を含有することを意味し、「本質的に含まない」は、１００ｐｐｍ未満を意味し、「完全に含まない」は、２０十億分率（ｐｐｂ）未満を意味する。
【００６８】
本発明のコーティング組成物は、幅広い基材に少なくとも部分的に適用され、硬化して、コーティングを形成する。例えば、本発明のコーティング組成物は、自動車基材、工業基材、パッケージング基材、木材の床および家具、衣料品、筐体および回路基板を含めた電子機器、ガラスおよび透明物、ゴルフボールを含めたスポーツ装置などに適用することもできる。これらの基材は、例えば金属であっても、または非金属であってもよい。金属基材には、スズ、鋼（中でも電気亜鉛めっき鋼、冷延鋼、溶融亜鉛めっき鋼を含む）、アルミニウム、アルミニウム合金、亜鉛−アルミニウム合金、亜鉛−アルミニウム合金でコーティングされた鋼、およびアルミニウムめっき鋼が含まれるが、それらに限定されない。非金属基材には、ポリマー、プラスチック、ポリエステル、ポリオレフィン、ポリアミド、セルロース、ポリスチレン、ポリアクリル、ポリ（エチレンナフタレート）、ポリプロピレン、ポリエチレン、ナイロン、エチレンビニルアルコール（ＥＶＯＨ）、ポリ乳酸、他の「環境に優しい」ポリマー基材、ポリ（エチレンテレフタレート）（ＰＥＴ）、ポリカーボネート、ポリカーボネートアクリロニトリルブタジエンスチレン（ＰＣ／ＡＢＳ）、ポリアミド、木材、ベニヤ、木材複合体、パーティクルボード、中密度繊維板、セメント、石、ガラス、紙、ボール紙、織物、合成および天然の両方の革などが含まれる。
【００６９】
本発明のコーティング組成物から形成されたコーティングは、消費者用電子製品上に少なくとも部分的にコーティングされる場合、特に有用である。例えば、本発明のコーティングは、ラップトップ、タブレット端末、キーボード、携帯電話、他の携帯用電子デバイスなどに見出される基材に適用することができる。前述のものに基づくと、本発明は、本明細書に記載されるコーティングで少なくとも部分的にコーティングされた表面を有する電子製品または電子部品をさらに含む。
【００７０】
本発明のコーティング組成物は、電着、スプレー、静電スプレー、浸漬、圧延、はけ塗りなどの当技術分野で標準的な任意の手段によって適用し、次に硬化させて、コーティングを形成することができる。本発明のコーティングは、１０マイクロメートル〜１００マイクロメートル、または２０マイクロメートル〜８０マイクロメートルの乾燥膜厚まで適用することができる。
【００７１】
本発明のコーティング組成物は、単独で、またはプライマーおよび／もしくはベースコートと組み合わせて使用することもできる。「プライマーコーティング組成物」は、保護的または装飾的コーティング系の適用のために表面を準備するために、コーティング組成物から下塗りを基材上に堆積させることができる、そのコーティング組成物を指す。ベースコートは、色を付与し、かつ／または他の視覚的な影響をもたらす成分（例えば顔料）を必要に応じて含むコーティング組成物からコーティングが、プライマー上および／または基材上に直接的に堆積させられる、そのコーティング組成物を指し、保護的および装飾的コーティング系で上塗りされ得る。
【００７２】
コーティング組成物を基材に適用し、硬化させて、ソフトで滑らかなタッチまたはフィールを有するコーティングを形成することができる。本明細書で使用される場合、「ソフトタッチコーティング」は、様々なソフトなタッチまたはフィール、例えば、ビロードのようなタッチもしくはフィール、絹のようなタッチもしくはフィール、またはゴムのようなタッチもしくはフィールを基材に付与することができるコーティングを指す。例えば、本明細書に記載されるコーティング組成物から形成されたコーティングは、Ｆｉｓｃｈｅｒｓｃｏｐｅ  ＨＭ２０００  ｓｔｙｌｕｓ微小硬度機器によって、Ｆｉｓｃｈｅｒｓｃｏｐｅ  ＨＭ２０００マニュアルに記載される指示（「Ｆｉｓｃｈｅｒ微小硬度試験」）に従って測定される場合、１〜３０Ｎ／ｍｍ２、もしくは２〜２５Ｎ／ｍｍ２、もしくは５〜２０Ｎ／ｍｍ２、もしくは１０〜１８Ｎ／ｍｍ２の範囲内のＦｉｓｃｈｅｒ微小硬度；ＱＵＡＬＩＴＥＳＴ（商標）ＦＸ−７０００摩擦係数テスターによって、ＡＳＴＭ方法Ｄ１８９４−１４に従って測定される場合、０．０１〜０．４０、もしくは０．０５〜０．３５、もしくは０．１０〜０．３０、もしくは０．１５〜０．２５の範囲内の摩擦係数；および／またはＴａｙｌｏｒ  Ｈｏｂｓｏｎ  Ｐｒｅｃｉｓｉｏｎ  Ｓｕｒｔｒｏｎｉｃ  ３  Ｄｕｏプロフィルメーターによって、Ｔａｙｌｏｒ  Ｈｏｂｓｏｎ  Ｐｒｅｃｉｓｉｏｎ  Ｓｕｒｔｒｏｎｉｃ  ３  Ｄｕｏマニュアルに記載されている指示（「表面粗さ試験」）に従って測定される場合、０．１マイクロインチ〜６０マイクロインチ、もしくは１マイクロインチ〜６０マイクロインチ、もしくは５マイクロインチ〜４０マイクロインチ、もしくは１０マイクロインチ〜３０マイクロインチ、もしくは１０マイクロインチ〜２５マイクロインチの表面粗さを示すことが見出された。本明細書で使用される場合、「Ｆｉｓｃｈｅｒ微小硬度」は、変形に対する材料の硬度を指し、「摩擦係数」は、物体と表面の間の接触を維持する力と、物体の動きに抵抗する摩擦力との比を指し、「表面粗さ」は、その理想的な形態からの表面の垂直偏差によって定量されるコーティングの表面の質感などの表面の質感を指す。
【００７３】
コーティング組成物は、良好なソフトタッチ性に加えて、良好な指紋付着防止性を有するコーティングを形成するために基材に適用し、硬化させることができる。本明細書で使用される場合、「指紋付着防止コーティング」という用語は、指紋の跡および汚れを隠し、または防止し、実際に現れる指紋の跡および汚れを容易に除去することができるコーティングを指す。すなわち、本明細書に記載されるコーティング組成物から堆積したコーティングは、指紋の跡および汚れを隠し、または防止することが見出されており、コーティング上に存在する指紋の跡および汚れは、容易に除去することができる。例えば、コーティングは、一般に、最大限でもごくわずかしか目に見えない指紋の跡または汚れを示し、一般に、コーティングから指紋の跡または汚れを完全に除去するのに、３回以下の乾燥した布またはティッシュによる拭き取りしか必要としない。
【００７４】
したがって、本明細書に記載されるコーティング組成物を基材に適用して、コーティングにおいて望ましいソフトタッチ、良好な指紋付着防止性、および他の特性を有するコーティングを形成することができる。
【００７５】
以下の実施例は、本発明の一般原則を実証するために提示される。本発明は、提示される具体例に限定されるとみなされるべきではない。実施例におけるあらゆる部および百分率は、別段指定されない限り、重量によるものである。
【実施例】
【００７６】
（実施例１〜５）
ポリエステルポリオールの調製
ポリエステルポリオールを、表１に列挙される成分から調製した。
【表１】
2020513452.tif 000004
1  信越化学工業株式会社から市販されている、各末端上にヒドロキシル基を有するシリコーン。
2  BASF  Resinsから市販されている、2つのカルボン酸基を有する脂肪酸の完全水素化二量体。
【００７７】
ポリエステルポリオール試料を、適切な反応容器内で、表１に列挙されるそれらのそれぞれの成分を独立に混合することによって調製した。容器の内容物を１５０℃に加熱し、窒素キャップを窒素スパージに切り替えた。反応混合物の温度を、段階的に１８０℃に上昇させ、一定期間にわたって保持した。反応器の内容物を８０℃未満に冷却し、注ぎ出した。ポリエステルポリオール試料の様々な特性を、表２に示す。
【表２】
2020513452.tif 000005
3  前述の通り、試料を過剰の無水酢酸でエステル化することによって決定した。
4  800〜900,000Daの直鎖ポリスチレン標準物質に対してゲル浸透クロマトグラフィーによって、Waters  410示差屈折率計(RI検出器)および分離のための2つのPLgel  Mixed-C(300×7.5mm)カラムを備えるWaters  2695分離モジュールを使用し、テトラヒドロフランを溶離剤として流量1ml分-1で用いて、決定した。
（実施例６）
溶媒ブレンドの調製
【００７８】
２つの溶媒ブレンドを、表３に列挙される成分から調製した。
【表３】
2020513452.tif 000006
【００７９】
溶媒ブレンドＡおよび溶媒ブレンドＢを、プラスチックボトル中で、表３に列挙されるそれらのそれぞれの成分を２分間混合することによって、それぞれ独立に調製した。
（実施例７〜１５）
指紋付着防止性ソフトタッチコーティングの調製および評価
【００８０】
パートＡ：コーティング組成物の最初の一組を、表４に列挙される成分から調製した。
【表４】
2020513452.tif 000007
5  Evonikから市販されている、未処理のシリカ艶消剤。
6  Graceから市販されている、処理した非晶質シリカ艶消剤。
7  メチルエーテルプロピレングリコール溶媒中ジラウリン酸ジブチルスズの10%溶液。
8  BYK  Additives&Instrumentsから市販されている、OH-官能性シリコーン変性ポリアクリレートの溶液。
9  BYK  Additives&Instrumentsから市販されている、シリコーン含有表面添加剤。
10  ヘキサメチレンジイソシアネートベースの架橋剤。
【００８１】
コーティング組成物を、４オンスのガラス瓶中、架橋剤および溶媒ブレンドＢを除いて表４に列挙されるすべての成分を秤量し、次に、それらの成分を、Ｌａｕ  ｄｉｓｐｅｒｓｅｒ  Ｍｏｄｅｌ  Ｄａｓ  Ｈ−ＴＰ  ２００−Ｋミキサーを使用して６０分間振とうすることによって調製した。最初の分散が完了した後、架橋剤および溶媒ＢブレンドＢを瓶に添加し、得られた試料を、空気駆動式プラスチック混合ブレードを用いて２分間混合した。次に、得られたコーティング組成物を、黒色ＰＣ／ＡＢＳパネル上にスプレー塗布し、６０℃で３０分間硬化させた後、８０℃で６時間ポストベークして、指紋付着防止性ソフトタッチコーティングを形成した。
【００８２】
パートＢ：より低い６０°における光沢度値（＜１．５）に起因してより強い光沢をもたらす３つの追加のコーティング組成物を、表５に列挙される成分を最初に混合することによって、さらに調製した。
【表５】
2020513452.tif 000008
【００８３】
コーティング組成物を、４オンスのガラス瓶中、架橋剤および溶媒ブレンドＢを除いて表５に列挙されるすべての成分を秤量し、次に、それらの成分を、Ｌａｕ  ｄｉｓｐｅｒｓｅｒ  Ｍｏｄｅｌ  Ｄａｓ  Ｈ−ＴＰ  ２００−Ｋミキサーを使用して６０分間振とうすることによって調製した。最初の分散が完了した後、架橋剤および溶媒ＢブレンドＢを瓶に添加し、得られた試料を、空気駆動式プラスチック混合ブレードを用いて２分間混合した。次に、それらの組成物を使用して、表６に示される通り、実施例７および１１の組成物を修正した。
【表６】
2020513452.tif 000009
【００８４】
次に、得られたコーティング組成物を、黒色ＰＣ／ＡＢＳパネル上にスプレー塗布し、６０℃で３０分間硬化させた後、８０℃で６時間ポストベークして、指紋付着防止性ソフトタッチコーティングを形成した。
【００８５】
硬化したコーティングの乾燥膜厚および光沢度を、表７に列挙する。
【表７】
2020513452.tif 000010
11  Mitutoyo  Digimatic  Micrometer  IP65マニュアルに記載されている指示に従って、Mitutoyo  Digimatic  Micrometer  IP65で測定した。
12  Byk  Micro-Tri-Glossマニュアルに記載されている指示に従って、Byk  Micro-Tri-Gloss機器で測定した。
【００８６】
次に、コーティングされたパネルを、指紋付着防止性能について評価した。パネルを、最初の指紋移りについて、および乾燥ティッシュペーパーで拭き取ることによって指紋を容易に除去できるかについて評価した。結果を、表８に列挙する。
【表８】
2020513452.tif 000011
【００８７】
表８に示される通り、シリコーンモノマーを含まない試料（比較例１５）に適用された指紋は、ティッシュペーパーで１０回拭き取っても除去できなかったが、シリコーンモノマーを含む試料（実施例１４）に適用された指紋は、ティッシュペーパーで７回拭き取っただけで除去することができた。
（実施例１６）
指紋付着防止性およびソフトタッチ性の評価
【００８８】
パートＡ：コーティング組成物を、最初に表９に列挙される成分から調製した。
【表９】
2020513452.tif 000012
【００８９】
コーティング組成物を、最初に、実施例７〜１５に記載されるステップに従って、表９に列挙される成分を用いて調製した。次に、得られたコーティング組成物約３．５グラムを、実施例７で調製されたコーティング組成物約４６．９グラムと、空気駆動式プラスチック混合ブレードを用いて２分間混合した。最終的なコーティング組成物を、黒色ＰＣ／ＡＢＳパネル上にスプレー塗布し、６０℃で３０分間硬化させた後、８０℃で６時間ポストベークして、指紋付着防止性ソフトタッチコーティングを形成した。硬化したコーティングの乾燥膜厚および光沢度を、表１０に列挙する。
【表１０】
2020513452.tif 000013
【００９０】
パートＢ：パートＡおよび比較例１０で黒色ＰＣ／ＡＢＳパネルに適用したコーティングを、指紋付着防止性およびソフトタッチ性について試験した。
【００９１】
指紋付着防止性能を、個人の前頭部を指紋で拭き取り、次にコーティングを触ることによって試験した。次に、指紋移りの度合いを評価する。指紋移りが高いと、典型的に光沢度が高く、非常に目に見えやすいが、指紋移りが少ないと、かなり目に見えにくい。指紋の可視性を、０〜５の尺度に基づき、０は目に見えず、５は最も可視性が高いものとした。最初の指紋の評価の後、指紋の清浄性を、乾燥した布またはティッシュを用いることによって、適用した指紋を拭き取ろうとすることによって試験した。スクリーニング目的で、指紋を３回拭き取り、次に再び評価した。指紋ごとに新しい布またはティッシュを使用すべきである。指紋の清浄性の数値が小さいほど、性能が高い。指紋試験の結果を、表１１に示す。
【表１１】
2020513452.tif 000014
【００９２】
示される通り、コーティングを、ソフトタッチ性についても評価した。ソフトタッチ性は、摩擦係数、表面粗さ、およびＦｉｓｃｈｅｒ微小硬度を試験することによって評価した。指紋試験の結果を、表１２に示す。
【表１２】
2020513452.tif 000015
13  QUALITEST(商標)FX-7000摩擦係数テスターを用いて、ASTM方法D1894-14に従って測定した。
14  Taylor  Hobson  Precision  Surtronic  3  Duoプロフィルメーターを用いて、表面粗さ試験に従って測定した。
15  Fischerscope  HM2000  stylus微小硬度機器を用いて、Fischer微小硬度試験に従って測定した。
【００９３】
本発明はまた、以下の項目を対象とする。
【００９４】
項目１：ジオール；少なくとも３つのヒドロキシル基を含むポリオール；２つのカルボン酸基を含む脂肪酸、またはその無水物もしくはエステルの二量体；ならびにシロキサン結合、およびヒドロキシル基、フェノール基、アミノ基、チオール基、カルボン酸基、無水物基、またはそれらの組合せから選択される少なくとも２つの反応性官能基を含むシリコーン成分を含む反応物から調製された反応生成物を含む、シリコーン含有ポリエステルポリオール。
【００９５】
項目２：反応物が、非二量体二酸、またはその無水物もしくはエステルをさらに含む、項目１のシリコーン含有ポリエステルポリオール。
【００９６】
項目３：ジオールが、少なくとも２つの異なる脂肪族ジオールを含む、項目１または２のシリコーン含有ポリエステルポリオール。
【００９７】
項目４：脂肪族ジオールのうちの少なくとも１つが、分岐ジオールである、項目３のシリコーン含有ポリエステルポリオール。
【００９８】
項目５：２つのカルボン酸基を含む脂肪酸、またはその無水物もしくはエステルの二量体が脂肪族環を含み、この脂肪族環がそれから伸長する少なくとも２つの直鎖または分岐炭素鎖を有する、項目１〜４のいずれかのシリコーン含有ポリエステルポリオール。
【００９９】
項目６：非二量体二酸、またはその無水物もしくはエステルが、脂肪族非二量体二酸、またはその無水物もしくはエステルである、項目２〜５のいずれかのシリコーン含有ポリエステルポリオール。
【０１００】
項目７：シリコーン成分が、６００ｇ／ｍｏｌ〜５，０００ｇ／ｍｏｌの範囲内の重量平均分子量を有する、項目１〜６のいずれかのシリコーン含有ポリエステルポリオール。
【０１０１】
項目８：シリコーン成分が、少なくとも２つのヒドロキシル基を含む、項目１〜７のいずれかのシリコーン含有ポリエステルポリオール。
【０１０２】
項目９：シリコーン成分が、化学構造（Ｉ）：
【化３】
2020513452.tif 000016
［式中、
ｎは、１〜５０の数であり、
各Ｒ１は、独立に、水素、メチル基、または中断するヘテロ原子、官能基もしくはそれらの組合せを必要に応じて含むアルキル基であり、
各Ｒ２は、中断するヘテロ原子、官能基またはそれらの組合せを必要に応じて含むアルキレン基であり、
ＸおよびＹは、独立に、ヒドロキシル基、フェノール基、アミノ基、チオール基、カルボン酸基、無水物基、またはそれらの組合せから選択される］
によって表される化合物である、項目１〜８のいずれかのシリコーン含有ポリエステルポリオール。
【０１０３】
項目１０：ＸおよびＹが、それぞれヒドロキシル基を含む、項目９のシリコーン含有ポリエステルポリオール。
【０１０４】
項目１１：反応物が、化学構造（ＩＩ）：
【化４】
2020513452.tif 000017
［式中、
ｍは、１〜５０の数であり、
各Ｒ１は、独立に、水素、メチル基、または中断するヘテロ原子、官能基もしくはそれらの組合せを必要に応じて含むアルキル基であり、
Ｒ３は、中断するヘテロ原子、官能基またはそれらの組合せを必要に応じて含むアルキレン基であり、
各Ｗは、独立に、ヒドロキシアルキル基、フェノールアルキル基、アミノアルキル基、チオールアルキル基、カルボン酸アルキル基、無水物アルキル基、またはそれらの組合せから選択される］
によって表される第２のシリコーン成分をさらに含む、項目１〜１０のいずれかのシリコーン含有ポリエステルポリオール。
【０１０５】
項目１２：（ａ）（ｉ）ジオール；（ｉｉ）少なくとも３つのヒドロキシル基を含むポリオール；（ｉｉｉ）２つのカルボン酸基を含む脂肪酸、またはその無水物もしくはエステルの二量体；ならびに（ｉｖ）シロキサン結合、およびヒドロキシル基、フェノール基、アミノ基、チオール基、カルボン酸基、無水物基、またはそれらの組合せから選択される少なくとも２つの反応性官能基を含むシリコーン成分を含む反応物から調製された反応生成物を含む、シリコーン含有ポリエステルポリオール、ならびに（ｂ）（ａ）と反応性である架橋剤を含む、コーティング組成物。
【０１０６】
項目１３：シリコーン含有ポリエステルポリオールを形成する反応物が、非二量体二酸、またはその無水物もしくはエステルをさらに含む、項目１２のコーティング組成物。
【０１０７】
項目１４：シリコーン含有ポリエステルポリオールを形成するジオールが、少なくとも２つの異なる脂肪族ジオールを含む、項目１２または１３のコーティング組成物。
【０１０８】
項目１５：シリコーン含有ポリエステルポリオールを形成するシリコーン成分が、少なくとも２つのヒドロキシル基を含む、項目１２〜１４のいずれかのコーティング組成物。
【０１０９】
項目１６：シリコーン成分が、化学構造（Ｉ）：
【化５】
2020513452.tif 000018
［式中、
ｎは、１〜５０の数であり、
各Ｒ１は、独立に、水素、メチル基、または中断するヘテロ原子、官能基もしくはそれらの組合せを必要に応じて含むアルキル基であり、
各Ｒ２は、中断するヘテロ原子、官能基またはそれらの組合せを必要に応じて含むアルキレン基であり、
ＸおよびＹは、独立に、ヒドロキシル基、フェノール基、アミノ基、チオール基、カルボン酸基、無水物基、またはそれらの組合せから選択される］
によって表される化合物である、項目１２〜１５のいずれかのコーティング組成物。
【０１１０】
項目１７：ＸおよびＹが、それぞれヒドロキシル基を含む、項目１６のコーティング組成物。
【０１１１】
項目１８：シリコーン含有ポリエステルポリオールを形成する反応物が、化学構造（ＩＩ）：
【化６】
2020513452.tif 000019
［式中、
ｍは、１〜５０の数であり、
各Ｒ１は、独立に、水素、メチル基、または中断するヘテロ原子、官能基もしくはそれらの組合せを必要に応じて含むアルキル基であり、
Ｒ３は、中断するヘテロ原子、官能基またはそれらの組合せを必要に応じて含むアルキレン基であり、
各Ｗは、独立に、ヒドロキシアルキル基、フェノールアルキル基、アミノアルキル基、チオールアルキル基、カルボン酸アルキル基、無水物アルキル基、またはそれらの組合せから選択される］
によって表される第２のシリコーン成分をさらに含む、項目１２〜１７のいずれかのコーティング組成物。
【０１１２】
項目１９：艶消剤をさらに含む、項目１２〜１８のいずれかのコーティング組成物。
【０１１３】
項目２０：非水性溶媒をさらに含む、項目１２〜１９のいずれかのコーティング組成物。
【０１１４】
項目２１：シリコーン含有ポリエステルポリオールの第１または第２のシリコーン成分と同じまたは異なる第３のシリコーン成分をさらに含み、この第３のシリコーン成分は架橋剤と反応性である、項目１２〜２０のいずれかのコーティング組成物。
【０１１５】
項目２２：項目１２〜２１のいずれかのコーティング組成物から形成されたコーティングで少なくとも部分的にコーティングされた、基材。
【０１１６】
項目２３：項目１２〜２１のいずれかのコーティング組成物から形成されたコーティングで少なくとも部分的にコーティングされた表面を含む、電子デバイスまたは電子部品。
【０１１７】
本発明の特定の実施形態を、例示の目的で上に記載してきたが、添付の特許請求の範囲に規定される本発明から逸脱することなく、本発明の詳細の数々の変更がなされ得ることが、当業者に明らかとなろう。
【国際調査報告】
2020513452.tif 000022
2020513452.tif 000023